(57)【要約】【課題】生産効率および品質を向上できるアルミニウム管の製造方法を提供する。【解決手段】本発明は、アルミニウム素管の押出工程と、素管外面を拭き取る拭き取り工程と、拭き取り後の素管を引抜加工する引抜工程と、を含む。拭き取り工程を行うに際し、アルミニウム素管１０の外周にその素管に対し軸心が平行に配置され、かつ軸心回りに回転自在な複数の押付ローラ６０を周方向に間隔をおいて配置しておく。そしてそしてその複数の押付ローラ６０を拭き取り部材７０を介してアルミニウム素管外周面に押し付けた状態で、アルミニウム素管１０を軸心回りに回転させることにより、素管外周面を拭き取る。【選択図】図３
2008009124.tif 000002
【特許請求の範囲】
【請求項１】
アルミニウム素管を得る押出工程と、アルミニウム素管の外周面を拭き取る拭き取り工程と、拭き取り工程後のアルミニウム素管を引抜加工する引抜工程と、を含み、
拭き取り工程においては、アルミニウム素管の外周にその素管に対し軸心が平行に配置され、かつ軸心回りに回転自在な複数の押付ローラを周方向に間隔をおいて配置しておき、
その複数の押付ローラを拭き取り部材を介してアルミニウム素管外周面に押し付けた状態で、アルミニウム素管を軸心回りに回転させることにより、アルミニウム素管の外周面を拭き取り部材によって拭き取るようにしたことを特徴とするアルミニウム管の製造方法。
【請求項２】
平行に配置された一対の押付ローラが、アルミニウム素管を挟んで両側にそれぞれ配置される請求項１に記載のアルミニウム管の製造方法。
【請求項３】
押付ローラのアルミニウム素管外周面に対する押付圧力を、０．０１〜０．６Ｎ／ｃｍ2 に設定するようにした請求項１または２に記載のアルミニウム管の製造方法。
【請求項４】
押付ローラとして、円柱形状ないし円筒形状のフラットローラを用いる請求項１〜３のいずれか１項に記載のアルミニウム管の製造方法。
【請求項５】
拭き取り工程において、アルミニウム素管における軸心回りの回転速度を、１０〜１０００回／分に設定するようにした請求項１〜４のいずれか１項に記載のアルミニウム管の製造方法。
【請求項６】
拭き取り部材をアルミニウム素管外周面に連続的に供給しつつ、アルミニウム素管を回転させてアルミニウム素管外周面を拭き取るようにした請求項１〜５のいずれか１項に記載のアルミニウム管の製造方法。
【請求項７】
拭き取り部材のアルミニウム素管外周面への供給速度を、０．１〜１００ｍｍ／秒に設定するようにした請求項６に記載のアルミニウム管の製造方法。
【請求項８】
拭き取り工程においては、押付ローラをアルミニウム素管に対し軸心方向に相対的に移動させるようにした請求項１〜７のいずれか１項に記載のアルミニウム管の製造方法。
【請求項９】
押付ローラにおけるアルミニウム素管に対する軸心方向の移動速度を６０〜５０００ｃｍ／分に設定するようにした請求項８に記載のアルミニウム管の製造方法。
【請求項１０】
拭き取り部材として、極細繊維製織布、極細繊維製不織布、極細繊維製編布の中から選択される少なくとも１種以上のものを用いる請求項１〜９のいずれか１項に記載のアルミニウム管の製造方法。
【請求項１１】
拭き取り材は帯状の繊維製品によって構成されるとともに、その拭き取り部材が心棒に巻回されて供給ロールが形成され、
その供給ロールから拭き取り部材を巻き出してアルミニウム素管外周面に供給するようにした請求項１〜１０のいずれか１項に記載のアルミニウム管の製造方法。
【請求項１２】
請求項１〜１１のいずれか１項に記載の製造方法によって得られることを特徴とするアルミニウム管。
【請求項１３】
請求項１〜１１のいずれか１項に記載の製造方法によって得られたアルミニウム管の外周面に感光体層が設けられたことを特徴とする感光ドラム基体。
【請求項１４】
請求項１〜１１のいずれか１項に記載の製造方法によってアルミニウム管を得る工程と、
アルミニウム管の外周面に感光体層を設ける工程と、を含むことを特徴とする感光ドラム基体の製造方法。
【請求項１５】
押出工程によって得られたアルミニウム素管を引抜加工する前に、アルミニウム素管の外周面を拭き取るようにしたアルミニウム素管外周面の拭き取り方法であって、
アルミニウム素管の外周にその素管に対し軸心が平行に配置され、かつ軸心回りに回転自在な複数の押付ローラを周方向に間隔をおいて配置しておき、
その複数の押付ローラを拭き取り部材を介してアルミニウム素管外周面に押し付けた状態で、アルミニウム素管を軸心回りに回転させることにより、アルミニウム素管の外周面を拭き取り部材によって拭き取るようにしたことを特徴とするアルミニウム素管外周面の拭き取り方法。
【請求項１６】
押出工程によって得られたアルミニウム素管を引抜加工する前に、アルミニウム素管の外周面を拭き取るようにしたアルミニウム素管外周面の拭き取り装置であって、
アルミニウム素管の外周にその素管に対し軸心が平行に配置され、かつ周方向に間隔をおいて軸心回りに回転自在に配置された複数の押付ローラと、
複数の押付ローラおよびアルミニウム素管間に拭き取り部材を供給する拭き取り部材供給手段と、
複数の押付ローラを拭き取り部材を介してアルミニウム素管外周面に押し付けるローラ押付手段と、
アルミニウム素管を軸心回りに回転させるアルミニウム素管回転手段と、を備えたことを特徴とするアルミニウム素管外周面の拭き取り装置。
【請求項１７】
押出工程によって得られたアルミニウム素管を引抜加工する前に、アルミニウム素管の外周面を拭き取り部材を押し付けて拭き取るに際して、拭き取り部材をアルミニウム素管の外周面に押し付けるための押付装置であって、
アルミニウム素管の外周にその素管に対し軸心が平行に配置され、かつ周方向に間隔をおいて軸心回りに回転自在に配置された複数の押付ローラを備え、
その複数の押付ローラを拭き取り部材を介してアルミニウム素管外周面に押し付けた状態で、アルミニウム素管を軸心回りに回転させるようにしたことを特徴とする拭き取り部材の押付装置。
【請求項１８】
アルミニウム素管を得る押出装置と、アルミニウム素管の外周面を拭き取る拭き取り装置と、拭き取り工程後のアルミニウム素管を引抜加工する引抜装置と、を備え、
拭き取り装置が、請求項１６に記載の拭き取り装置によって構成されることを特徴とするアルミニウム管の生産設備。
【発明の詳細な説明】
【技術分野】
【０００１】
この発明は、例えば複写機、レーザービームプリンタ、ファクシミリ等の電子写真装置における感光ドラムなどとして適用されるアルミニウム管の製造方法およびその関連技術に関する。
【０００２】
なおこの明細書および特許請求の範囲において、アルミニウム（Ａｌ）の語はその合金を含む意味で用いられる。
【背景技術】
【０００３】
電子写真装置などの感光ドラム用の基体としては、円筒形アルミニウム管の外周面にＯＰＣ（有機光導電体）などの感光体層が設けられたものが用いられている。この感光ドラム基体の感光体層は、優れた画像品質を得るために、薄くかつ均一な厚さに高精度に形成する必要があり、そのためにベースとなるアルミニウム管の外周面（表面）にも高い平滑性が要求される。
【０００４】
このような感光ドラム基体用のアルミニウム管としては、押出加工されたアルミニウム素管を引抜加工して得られるアルミニウム管（ＥＤ管）が多く用いられている。
【０００５】
ＥＤ管には、押出時に表面に付着したアルミニウムカス（Ａｌカス）による欠陥突起が生じる場合があり、そのまま感光ドラム基体として用いると、上記欠陥突起により画像欠陥を引き起こすという報告がなされている。
【０００６】
このため、ＥＤ管を感光ドラム基体として用いる場合、欠陥突起の発生を防止するために、外表面を切削加工により鏡面仕上げして、表面平滑性を向上させる手段が多く用いられている。
【０００７】
ところが、切削加工のような表面改質処理は、非効率的であり、生産効率の低下およびコストの増大を来すという問題を抱えている。
【０００８】
このような状況下にあって従来より、感光ドラム用基体として、無切削のＥＤ管を用いる技術が多数提案されている。
【０００９】
たとえば特許文献１においては、引抜加工した後、ＥＤ管の表面を無塵性の布などによって払拭（研磨）するようにしたアルミニウム管の製造方法が提案されている。
【００１０】
更に特許文献２に示すアルミニウム管の製造方法においては、引抜加工した後、ＥＤ管の表面を研磨材によって研磨するようにしたアルミニウム管の製造方法が提案されている。
【００１１】
また特許文献３においては、引抜加工する前に、押出加工されたアルミニウム素管の外表面を、切削加工、エッチング加工、ブラスト加工、研磨加工などによって、一定厚みで表面を除去するようにしたアルミニウム管の製造方法が提案されている。
【特許文献１】特開平８−８２９３９号（請求項１，２）
【特許文献２】特開２００４−９２２７号（請求項１、［０００８］）
【特許文献３】特開平５−３１３３９４号（請求項１−７）
【発明の開示】
【発明が解決しようとする課題】
【００１２】
特許文献１，２に示すアルミニウム管の製造方法は、引抜加工後に、アルミニウム管の表面に研磨などを行って表面平滑性を向上させるものであるが、この製造方法は、上記切削加工を用いるものと同様、表面改質を行うものであるため、非効率的であり、生産効率の低下およびコストの増大を根本的に解消することは困難である。
【００１３】
また特許文献３に示すアルミニウム管の製造方法においては、引抜加工する前に、アルミニウム素管の表面を一様に除去するものであるため、その除去カス（アルミニウムカス）がアルミニウム素管の表面に再付着して、引抜加工後に除去カスによる欠陥突起などの表面欠陥が生じ、その表面欠陥による画像欠陥が生じる可能性があり、高い品質を得ることが困難であった。更に同文献の製造方法においては、アルミニウム素管の表面を所定厚みで除去するものであるため、その表面除去によって管径が小さくなる。このため、管径のコントロールが困難となり、寸法精度の低下による品質の低下を招くおそれがある。
【００１４】
この発明は、上記従来技術の問題を解消し、生産効率の向上およびコストの削減を図りつつ、表面欠陥の発生などの不具合を確実に防止できて、品質を向上させることができるアルミニウム管の製造方法およびその関連技術を提供することを目的とする。
【課題を解決するための手段】
【００１５】
上記従来技術の問題を解消するために、本出願人は、アルミニウム管の製造方法について綿密な実験研究を行った。その結果、本出願人は上記目的を達成した上さらに、表面欠陥の発生をより確実に防止できて、より高い品質のアルミニウム管を製造することができる構成を見出し本発明をなすに至った。すなわち本発明は、以下の構成を要旨としている。
【００１６】
［１］  アルミニウム素管を得る押出工程と、アルミニウム素管の外周面を拭き取る拭き取り工程と、拭き取り工程後のアルミニウム素管を引抜加工する引抜工程と、を含み、
拭き取り工程においては、アルミニウム素管の外周にその素管に対し軸心が平行に配置され、かつ軸心回りに回転自在な複数の押付ローラを周方向に間隔をおいて配置しておき、
その複数の押付ローラを拭き取り部材を介してアルミニウム素管外周面に押し付けた状態で、アルミニウム素管を軸心回りに回転させることにより、アルミニウム素管の外周面を拭き取り部材によって拭き取るようにしたことを特徴とするアルミニウム管の製造方法。
【００１７】
［２］  平行に配置された一対の押付ローラが、アルミニウム素管を挟んで両側にそれぞれ配置される前項１に記載のアルミニウム管の製造方法。
【００１８】
［３］  押付ローラのアルミニウム素管外周面に対する押付圧力を、０．０１〜０．６Ｎ／ｃｍ2 に設定するようにした前項１または２に記載のアルミニウム管の製造方法。
【００１９】
［４］  押付ローラとして、円柱形状ないし円筒形状のフラットローラを用いる前項１〜３のいずれか１項に記載のアルミニウム管の製造方法。
【００２０】
［５］  拭き取り工程において、アルミニウム素管における軸心回りの回転速度を、１０〜１０００回／分に設定するようにした前項１〜４のいずれか１項に記載のアルミニウム管の製造方法。
【００２１】
［６］  拭き取り部材をアルミニウム素管外周面に連続的に供給しつつ、アルミニウム素管を回転させてアルミニウム素管外周面を拭き取るようにした前項１〜５のいずれか１項に記載のアルミニウム管の製造方法。
【００２２】
［７］  拭き取り部材のアルミニウム素管外周面への供給速度を、０．１〜１００ｍｍ／秒に設定するようにした前項６に記載のアルミニウム管の製造方法。
【００２３】
［８］  拭き取り工程においては、押付ローラをアルミニウム素管に対し軸心方向に相対的に移動させるようにした前項１〜７のいずれか１項に記載のアルミニウム管の製造方法。
【００２４】
［９］  押付ローラにおけるアルミニウム素管に対する軸心方向の移動速度を６０〜５０００ｃｍ／分に設定するようにした前項８に記載のアルミニウム管の製造方法。
【００２５】
［１０］  拭き取り部材として、極細繊維製織布、極細繊維製不織布、極細繊維製編布の中から選択される少なくとも１種以上のものを用いる前項１〜９のいずれか１項に記載のアルミニウム管の製造方法。
【００２６】
［１１］  拭き取り材は帯状の繊維製品によって構成されるとともに、その拭き取り部材が心棒に巻回されて供給ロールが形成され、
その供給ロールから拭き取り部材を巻き出してアルミニウム素管外周面に供給するようにした前項１〜１０のいずれか１項に記載のアルミニウム管の製造方法。
【００２７】
［１２］  前項１〜１１のいずれか１項に記載の製造方法によって得られることを特徴とするアルミニウム管。
【００２８】
［１３］  前項１〜１１のいずれか１項に記載の製造方法によって得られたアルミニウム管の外周面に感光体層が設けられたことを特徴とする感光ドラム基体。
【００２９】
［１４］  前項１〜１１のいずれか１項に記載の製造方法によってアルミニウム管を得る工程と、
アルミニウム管の外周面に感光体層を設ける工程と、を含むことを特徴とする感光ドラム基体の製造方法。
【００３０】
［１５］  押出工程によって得られたアルミニウム素管を引抜加工する前に、アルミニウム素管の外周面を拭き取るようにしたアルミニウム素管外周面の拭き取り方法であって、
アルミニウム素管の外周にその素管に対し軸心が平行に配置され、かつ軸心回りに回転自在な複数の押付ローラを周方向に間隔をおいて配置しておき、
その複数の押付ローラを拭き取り部材を介してアルミニウム素管外周面に押し付けた状態で、アルミニウム素管を軸心回りに回転させることにより、アルミニウム素管の外周面を拭き取り部材によって拭き取るようにしたことを特徴とするアルミニウム素管外周面の拭き取り方法。
【００３１】
［１６］  押出工程によって得られたアルミニウム素管を引抜加工する前に、アルミニウム素管の外周面を拭き取るようにしたアルミニウム素管外周面の拭き取り装置であって、
アルミニウム素管の外周にその素管に対し軸心が平行に配置され、かつ周方向に間隔をおいて軸心回りに回転自在に配置された複数の押付ローラと、
複数の押付ローラおよびアルミニウム素管間に拭き取り部材を供給する拭き取り部材供給手段と、
複数の押付ローラを拭き取り部材を介してアルミニウム素管外周面に押し付けるローラ押付手段と、
アルミニウム素管を軸心回りに回転させるアルミニウム素管回転手段と、を備えたことを特徴とするアルミニウム素管外周面の拭き取り装置。
【００３２】
［１７］  押出工程によって得られたアルミニウム素管を引抜加工する前に、アルミニウム素管の外周面を拭き取り部材を押し付けて拭き取るに際して、拭き取り部材をアルミニウム素管の外周面に押し付けるための押付装置であって、
アルミニウム素管の外周にその素管に対し軸心が平行に配置され、かつ周方向に間隔をおいて軸心回りに回転自在に配置された複数の押付ローラを備え、
その複数の押付ローラを拭き取り部材を介してアルミニウム素管外周面に押し付けた状態で、アルミニウム素管を軸心回りに回転させるようにしたことを特徴とする拭き取り部材の押付装置。
【００３３】
［１８］  アルミニウム素管を得る押出装置と、アルミニウム素管の外周面を拭き取る拭き取り装置と、拭き取り工程後のアルミニウム素管を引抜加工する引抜装置と、を備え、
拭き取り装置が、前項１６に記載の拭き取り装置によって構成されることを特徴とするアルミニウム管の生産設備。
【発明の効果】
【００３４】
上記発明［１］にかかるアルミニウム管の製造方法によれば、複数の押付ローラをアルミニウム素管の周囲から、拭き取り部材を介して押し付けた状態で、アルミニウム素管を回転させるようにしているため、押付ローラによって拭き取り部材をアルミニウム素管の外周面全域を均等な圧力でバランス良く押し付けることができる。従って、接触圧力の過不足により、素管表面の傷付きや拭き取り不良が生じるのを防止でき、素管表面に付着するアルミニウムカスなどの異物を確実に除去することができる。さらに素管表面の異物を確実に除去できるため、次工程で引抜加工を行った際に、傷や突起などの表面欠陥のない高品質のアルミニウム管を製造することができる。
【００３５】
しかも本発明においては、アルミニウム素管をその周囲から複数の押付ローラによって押し付けた状態で回転させるものであるため、アルミニウム素管の曲がりも矯正できて、真直度を向上させることができ、品質をさらに向上させることができる。
【００３６】
上記発明［２］にかかるアルミニウム管の製造方法によれば、アルミニウム素管を挟んで両側から一対の押付ローラを押し付けるものであるため、両側の押付ローラの押圧力が互いに相殺されることにより、アルミニウム素管に偏った応力が生じることなく、有害な変形が生じるのを防止でき、アルミニウム素管の真円度、真直度を高度に維持することができ、より一層高い品質のアルミニウム管製品を提供することができる。
【００３７】
上記発明［３］〜［５］にかかるアルミニウム管の製造方法によれば、上記の効果をより確実に得ることができる。
【００３８】
上記発明［６］にかかるアルミニウム管の製造方法によれば、拭き取り動作と、新たな拭き取り部材の供給作業（交換作業）とを並行に行うことができるため、拭き取り部材の交換作業を、別途単独で行う必要がなく、その分、生産性をさらに向上させることができる。
【００３９】
上記発明［７］にかかるアルミニウム管の製造方法によれば、上記の効果をより確実に得ることができる。
【００４０】
上記発明［８］にかかるアルミニウム管の製造方法によれば、アルミニウム素管の長さ方向全域にわたって素管表面の異物をより確実に除去することができる。
【００４１】
上記発明［９］［１０］にかかるアルミニウム管の製造方法によれば、上記の効果をより一層確実に得ることができる。
【００４２】
上記発明［１１］にかかるアルミニウム管の製造方法によれば、拭き取り部材の供給を、より安定した状態で行うことができる。
【００４３】
上記発明［１２］によれば、上記と同様の効果を奏するアルミニウム管を提供することができる。
【００４４】
上記発明［１３］によれば、上記と同様の効果を奏する感光ドラム基体を提供することができる。
【００４５】
上記発明［１４］によれば、上記と同様の効果を奏する感光ドラム基体の製造方法を提供することができる。
【００４６】
上記発明［１５］によれば、上記と同様の効果を奏するアルミニウム素管外周面の拭き取り方法を提供することができる。
【００４７】
上記発明［１６］によれば、上記と同様の効果を奏するアルミニウム素管外周面の拭き取り装置を提供することができる。
【００４８】
上記発明［１７］によれば、上記と同様の効果を奏する拭き取り部材の押付装置を提供することができる。
【００４９】
上記発明［１８］によれば、上記と同様の効果を奏するアルミニウム管の生産設備を提供することができる。
【発明を実施するための最良の形態】
【００５０】
図１はこの発明の実施形態である感光ドラム基体用アルミニウム管の製造手順を示す工程図である。同図に示すように、本実施形態の製造方法は、押出工程と、切断工程と、拭き取り／曲がり矯正工程と、引抜工程とが基本的な構成要素として含まれている。
【００５１】
押出工程においては、アルミニウム（アルミニウム合金を含む）の押出材料（インゴット）を熱間押出加工することによって、円筒形の長尺なアルミニウム素管が形成される。
【００５２】
本実施形態において、アルミニウム素管は、直径φが１０〜３００ｍｍのもの、より好ましくは２０〜６０ｍｍのものが好んで用いられる。
【００５３】
またアルミニウム押出材料としては、耐食性、加工性および強度の面から、例えばＪＩＳ１０００系、３０００系、５０００系、６０００系のものを好適に用いることができる。
【００５４】
なお上記押出加工によって得られるアルミニウム素管の表面には、多くの場合、押出加工に伴って生じる多数のアルミニウムカスが付着している。
【００５５】
続いて、切断工程において、アルミニウム素管を所定の長さに切断する。この切断長さは特に限定されることはないが、２００〜６０００ｍｍ程度に設定するのが良い。
【００５６】
次に、後に詳述する拭き取り／曲がり矯正工程において、所定長さのアルミニウム素管をその表面に付着したアルミニウムカスなどの異物を拭き取って除去するとともに、アルミニウム素管の曲がりを矯正するものである。
【００５７】
拭き取り／曲がり矯正工程が完了した後、引抜工程により、アルミニウム素管を冷間引抜加工し、これにより感光ドラム基体用のアルミニウム管を製造するものである。
【００５８】
こうして製造されたアルミニウム管は、外周面にＯＰＣ（有機光導電体）などの感光体層が設けられて、感光ドラム基体として用いられる。
【００５９】
上記の拭き取り工程において、本実施形態では図２〜５に示す拭き取り装置が用いられる。この拭き取り装置は、アルミニウム素管（１０）の両端開口部に挿脱自在な一対のチャック（１）（１）が設けられており、このチャック（１）（１）がアルミニウム素管（１０）の両端開口部に挿着された状態では、アルミニウム素管（１０）が所定の姿勢に保持されるよう構成されている。さらに一対のチャック（１）（１）は、図示しない回転駆動手段によって軸心回りに回転駆動できるよう構成されており、アルミニウム素管（１０）を支持した状態で、チャック（１）（１）が回転すると、それに追従してアルミニウム素管（１０）が回転するよう構成されている。
【００６０】
ここで本実施形態においては、チャック（１）やそのチャック（１）を回転駆動するための回転駆動手段によって、アルミニウム素管回転手段が構成されている。
【００６１】
また本実施形態の拭き取り装置には、設置状態のアルミニウム素管（１０）に対応して、拭き取りヘッド（５）が設けられている。拭き取りヘッド（５）は、アルミニウム素管（１０）の左右両側にそれぞれ配置された拭き取り機構（５０）（５０）がを有している。両拭き取り機構（５０）（５０）には、押付ローラユニット（６）（６）と、供給ロール（７）（７）と、回収ロール（８）（８）とがそれぞれ設けられている。
【００６２】
両押付ローラユニット（６）（６）には、円柱形状ないし円筒形状のフラットローラによって構成される一対の押付ローラ（６０）（６０）が上下に間隔をおいて設けられている。各押付ローラ（６０）（６０）は、設置状態のアルミニウム素管（１０）に対し、軸心が平行となるように配置されている。
【００６３】
また押付ローラユニット（６）（６）は、アルミニウム素管（１０）に対し接離する方向に移動自在に設けられており、図示しないシリンダが進退駆動することによって、両押付ローラユニット（６）（６）、つまり両一対の押付ローラ（６０）（６０）がアルミニウム素管（１０）の外周面両側に対し接離するよう構成されている。さらに上下で一対の押付ローラ（６０）（６０）により両側からアルミニウム素管（１０）が挟み込まれた状態では、アルミニウム素管（１０）は、押付ローラ（６０）により安定状態に拘束保持されるよう構成されている。
【００６４】
また各押付ローラ（６０）は、軸心回りに回転自在に設けられており、後述するように、アルミニウム素管（１０）の外周面に押し付けた状態で、アルミニウム素管（１０）が軸心回りに回転することに伴って、各押付ローラ（６０）が素管外周面を転動する態様に各軸心回りに回転するよう構成されている。
【００６５】
なお本実施形態においては、押付ローラ（６０）をアルミニウム素管（１０）に安定させた状態で押し付けることができるように、ローラ（６０）の表面にクッション性を有する部材を設けるのが良い。
【００６６】
ここで本実施形態においては、押出ローラ（６０）をアルミニウム素管（１０）に対し接離駆動するためのシリンダなどの駆動手段によって、ローラ押付手段が構成されている。
【００６７】
供給ロール（７）（７）は、心棒（７１）（７１）を有し、その心棒（７１）（７１）に帯状の拭き取り部材（７０）（７０）が巻回されて装着されている。
【００６８】
また回収ロール（８）（８）は、供給ロール（７）（７）と同様に心棒（８１）（８１）を有し、その心棒（８１）（８１）に帯状拭き取り部材（７０）（７０）を巻き取ることができるよう構成されている。
【００６９】
各供給ロール（７）（７）は、対応する押付ローラユニット（６）（６）の上側に回転自在に設けられるとともに、両回収ロール（８）（８）は、対応する押付ローラユニット（６）（６）の下側に回転自在に設けられている。そして各供給ロール（７）（７）から巻き出された拭き取り部材（７０）（７０）が、対応する押付ローラユニット（６）（６）とアルミニウム素管（１０）との間に通過されて、対応する回収ロール（８）（８）に巻き取られるように構成されている。
【００７０】
また両拭き取り機構（５０）（５０）には、供給ロール（７）（７）および回収ロール（８）（８）を回転駆動するための回転駆動手段が設けられ、この駆動手段によって、各ロール（７）（７）（８）（８）が回転されることによって、押付ローラユニット（６）（６）およびアルミニウム素管（１０）間における使用済みの拭き取り部材（７０）が下側に排出されて、回収ロール（８）（８）に巻き取られて回収されるとともに、供給ロール（７）（７）から新たな（未使用の）拭き取り部材（７０）が下側に巻き出されて、押付ローラユニット（６）（６）およびアルミニウム素管（１０）間に供給されるよう構成されている。
【００７１】
なお本実施形態においては、供給ロール（７）を回収ロール（８）に対し上側に配置しているため、拭き取り部材（７０）によって拭き取ったアルミニウムカスなどの異物が落下したとしても、その異物が、供給ロール（７）側の未使用の拭き取り部材（７０）に付着することがなく、清浄な拭き取り部材（７０）をアルミニウム素管表面に安定して供給することができる。
【００７２】
なお本実施形態においては、供給ロール（７）（７）によって拭き取り部材供給手段が構成されている。
【００７３】
両拭き取り機構（５０）（５０）を有する拭き取りヘッド（５）は、設置状態のアルミニウム素管（１０）の軸心方向に沿って移動自在に設けられており、図示しない駆動手段の駆動によって、拭き取りヘッド（５）がアルミニウム素管（１０）の軸心方向に沿って移動するよう構成されている。
【００７４】
ここで本実施形態において、拭き取り部材（７０）としては、極細繊維製織布（ワイピングクロス）、極細繊維製不織布（ワイパー）、極細繊維製編布など、柔軟性を有するものを好適に用いることができ、中でも特に、ワイピングクロスを用いる場合には、カス除去性能を確実に向上させることができる。
【００７５】
なおワイピングクロスとしては、心材がナイロンで、周囲がポリエステル製のもの（例えばカネボウ合繊株式会社製の「ベリーマ（商品名）」）を好適に用いることができる。
【００７６】
またワイパーとしては、キュプラ繊維製のもの（例えば旭化成せんい株式会社製の「ベンリーゼ（商品名）、ベンコット（商品名）」）を好適に用いることができる。
【００７７】
また拭き取り部材（７０）として用いられる織布、不織布、編布は、表面カスを効率良く払い落とすことができるように、繊維径が１〜２００μｍ、好ましくは１００μｍ以下のもの、より好ましくは５０μｍ以下のもの、さらに好ましくは３０μｍ以下のものを採用するのが良い。さらに短繊維のものは、脱落してアルミニウム管表面に悪影響を与えるおそれがあるため、好ましくは長繊維のものを用いるのが良い。
【００７８】
以上の構成の拭き取り装置において、アルミニウム素管（１０）に拭き取り処理を施す場合には、拭き取りヘッド（５）の両押付ローラユニット（６）（６）を両側に後退させて開いた状態で、アルミニウム素管（１０）をその両端部を一対のチャック（１）（１）に保持させて所定の状態に設置する。
【００７９】
次に両押付ローラユニット（６）（６）を閉じることにより、両側から一対の押付ローラ（６０）を拭き取り部材（７０）を介してアルミニウム素管（１０）の外周面に押し付ける。
【００８０】
その状態で、チャック（１）（１）を回転させる一方、拭き取りヘッド（５）をアルミニウム素管（１０）に沿って移動させながら、供給ロール（７）（７）および回収ロール（８）（８）を回転させる。これにより回収ロール（８）（８）からアルミニウム素管表面に拭き取り部材（７０）（７０）が供給されて、その拭き取り部材（７０）（７０）が押付ローラ（６０）によってアルミニウム素管表面に押し付けられ、その状態でアルミニウム素管（１０）が回転する。これにより、拭き取り部材（７０）（７０）がアルミニウム素管の外周面を二重螺旋状に摺動していき、アルミニウム素管（１０）の外周面全域が拭き取り部材（７０）（７０）によってむらなく抜き取られる。
【００８１】
この拭き取りによって、押出加工時などにアルミニウム素管表面に付着した有害なアルミニウムカスなどの異物が確実に拭き取られて除去される。
【００８２】
さらにこの拭き取り時には、アルミニウム素管（１０）が複数の押付ローラ（６０）によって周囲から押し付けられながら回転するため、アルミニウム素管（１０）の曲がりが矯正されて、真直度が向上する。
【００８３】
このようにアルミニウム素管表面を拭き取ることによって、その拭き取りと同時に、素管（１０）の曲がりも矯正される。
【００８４】
拭き取りが完了した後は、アルミニウム素管（１０）の回転を停止させるとともに、供給ロール（７）および回収ロール（８）の回転を停止させる。続いて、拭き取りヘッド（５）の両押付ローラユニット（６）（６）を両側に開いて、各押付ローラ（６０）と共に拭き取り部材（７０）ををアルミニウム素管（１０）から離脱させる。
【００８５】
その後、アルミニウム素管（１０）をそのチャック（１）（１）による保持を解除して拭き取り装置から取り出すものである。
【００８６】
拭き取り装置による処理が完了した後、アルミニウム素管（１０）は既述したように、引抜工程により冷間引抜加工が行われて、感光ドラム基体用のアルミニウム管が製造される。
【００８７】
以上のように、本実施形態における拭き取り装置による拭き取り処理によれば、上下一対の押付ローラ（６０）（６０）をアルミニウム素管（１０）の両側から、拭き取り部材（７０）（７０）を介して押し付けた状態で、アルミニウム素管（１０）を回転させるようにしているため、押付ローラ（６０）によって拭き取り部材（７０）をアルミニウム素管（１０）の外周面全域を均等な圧力でバランス良く押し付けることができる。従って、拭き取り部材（７０）のアルミニウム素管表面に対する接触圧力が、部分的に大きくなり過ぎたり、小さくなり過ぎるような不具合がなく、圧力過大によりアルミニウム素管表面に傷が付いたり、圧力不足により拭き取りが不十分となるような不具合を確実に防止することができる。従ってアルミニウム素管外周面に付着するアルミニウムカスなどの異物を確実に除去することができる。
【００８８】
さらに拭き取り処理によってアルミニウム素管表面の異物を確実に除去できるため、拭き取り後のアルミニウム素管（１０）に対し次工程で引抜加工を行った際に、傷や突起などの表面欠陥のない高品質のアルミニウム管を製造することができる。その上さらにそのアルミニウム管の表面に、感光体層を形成して得られた感光ドラム基体は、リークなどによる画像欠陥が生じることがなく、高い品質を得ることができる。
【００８９】
また本実施形態においては、アルミニウム素管（１０）がその周囲からフラットローラタイプの複数の押付ローラ（６０）によって押し付けられながら回転するものであるため、アルミニウム素管（１０）の曲がりも矯正できて、真直度を向上させることができ、曲がりのない高品質のアルミニウム管製品を製造することができる。
【００９０】
また本実施形態においては、引抜工程前にアルミニウム素管（１０）の表面を拭き取るものであるため、たとえば従来のように、引抜工程後に、切削、研磨などの機械加工によって表面全域を一様に改質するような非効率な表面改質処理を行う必要がなく、効率良く簡単に実行できて、コストの削減を図ることができる。
【００９１】
また本実施形態においては、アルミニウム素管表面の異物を除去する際に、素管表面を拭き取るだけのものであるため、従来のように、管表面を切削、研磨する場合と比較して、管径の変化がなく、寸法管理を容易に行えて、より高い品質を得ることができる。
【００９２】
その上、本実施形態の拭き取り工程においては、アルミニウム素管（１０）の外表面に、素管（１０）を挟んで両側から一対の押付ローラ（６０）を同一の圧力で押し付けるものであるため、両側の押付ローラ（６０）の押圧力が互いに相殺されることにより、アルミニウム素管（１０）に偏った応力が生じることなく、有害な変形が生じるのを防止でき、アルミニウム素管（１０）の真円度、真直度を高度に維持することができ、より一層高い品質のアルミニウム管製品を提供することができる。
【００９３】
詳述すると、拭き取り処理を行うに際して、仮に図７に示すように帯状の拭き取り部材（７０）を、アルミニウム素管（１０）の外表面に片側から押し付けた状態で拭き取るようにした場合、アルミニウム素管（１０）が拭き取り部材（７０）によってアルミニウム素管（１０）が片側のみから押し込まれるため、アルミニウム素管（１０）に有害な変形応力が生じて、アルミニウム素管（１０）の真円度や真直度が低下するおそれがある。なお図７においては、発明の理解を容易にするため、本発明の構成部品に相当する部品に対し同一符号を付している。
【００９４】
これに対し本実施形態においては、アルミニウム素管（１０）の両側から、一対の押付ローラ（６０）によって拭き取り部材（７０）（７０）を押し当てて、拭き取り処理を行うようにしているため、既述したように、アルミニウム素管（１０）に有害な変形応力が生じるのを防止でき、アルミニウム素管（１０）の真円度や真直度を向上させることができ、より一層高い品質のアルミニウム管を製造することができる。
【００９５】
しかも本実施形態においては、拭き取り部材（７０）（７０）をアルミニウム素管（１０）の両側から均等に押し付けるものであるため、拭き取り部材（７０）の押付力を多少高く設定しようとも、有害な変形が生じるのを有効に防止することができる。従って拭き取り部材（７０）の素管表面に対する押圧力を十分に高く設定することができるため、素管表面の異物をより確実に除去することができ、品質をさらに向上させることができる。
【００９６】
また本実施形態は、素管表面を切削や研磨などによって除去するものではないため、表面除去時に生じるアルミニウムカスが、素管表面に再付着するような不具合も確実に防止でき、一層高品質の管製品を得ることができる。
【００９７】
また本実施形態では、押付ローラ（６０）を拭き取り部材（７０）を介してアルミニウム素管表面に押し付けて素管表面を拭き取りながら、供給ローラ（７）および回収ロール（８）を回転させて、拭き取り部材（７０）を連続供給して交換するものであるため、たとえば拭き取り作業を一旦中断して、拭き取り部材（７０）の交換を別途単独で行う場合と比較して、効率良く拭き取り作業を行うことができ、生産効率を向上させることができる。
【００９８】
ここで本実施形態の拭き取り装置における拭き取り処理において、押付ローラ（６０）によるアルミニウム素管（１０）への押付圧力（挟み込み圧力）は、０．０１〜０．６Ｎ／ｃｍ2 、より好ましくは０．１〜０．３Ｎ／ｃｍ2 に設定するのが良い。すなわち押付ローラ（６０）の押付圧力を上記特定範囲内に設定することにより、拭き取り部材（７０）をアルミニウム素管（１０）の表面に適度な圧力で押し付けることができ、アルミニウム素管（１０）の表面を効果的に拭き取ることができる。換言すれば、押付ローラ（６０）の押付圧力が大き過ぎる場合には、拭き取り部材（７０）のアルミニウム素管（１０）への接触圧が大きくなり過ぎて、アルミニウム素管（１０）の表面に傷が付いたりするおそれがあり、好ましくない。逆に押付ローラ（６０）の押付圧力が小さ過ぎる場合には、アルミニウム素管（１０）の表面に付着したアルミニウムカスなどの異物を確実に拭き取ることができないおそれがあり、好ましくない。
【００９９】
また本実施形態においては、帯状の拭き取り部材（７０）としては、幅が３０〜５００ｍｍ、好ましくは６０〜１５０ｍｍのものを用いるのが良い。すなわちこの拭き取り部材（７０）の幅を上記特定の範囲内に調整した場合には、アルミニウム素管（１０）の外表面全域を効率良く拭き取ることができる。換言すれば、拭き取り部材（７０）の幅が狭過ぎる場合には、拭き取り部材（７０）により一度に拭き取る幅（領域）が狭く、アルミニウム素管（１０）の外表面全域を効率良く拭き取ることが困難になるおそれがある。逆に拭き取り部材幅が広過ぎる場合には、拭き取り部材（７０）をその幅方向全域を均等な圧力でアルミニウム素管（１０）表面に接触させることが困難になり、アルミニウムカスなどの異物を確実に拭き取ることが困難になるおそれがある。
【０１００】
さらに拭き取り部材（７０）の供給ロール（７）からの送り出し速度および回収ロール（８）への巻取速度は、０．１〜２０ｃｍ／分、好ましくは５〜１２ｃｍ／分に調整するのが良い。すなわちこの範囲内に調整する場合には、拭き取り部材（５０）を安定状態で効率良く供給することができる。
【０１０１】
またアルミニウム素管（１０）の回転速度は、１０〜１０００回／分（ｒｐｍ）、好ましくは３００〜７００回／分に調整するのが良い。この回転速度を上記の特定範囲内に調整する場合には、アルミニウム素管（１０）の外表面を効率良く確実に拭き取ることができる。つまり回転速度が遅過ぎる場合には、拭き取りに必要な時間が長くなり、拭き取り効率の低下を来すおそれがあり、好ましくない。逆に速過ぎる場合には、拭き取りむらが生じて、アルミニウム素管（１０）の外表面を均等にバランス良く拭き取るのが困難になり、異物を確実に除去できないおそれがあり、好ましくない。
【０１０２】
さらに拭き取りヘッド（５）のアルミニウム素管（１０）に対する軸心方向の移動速度は６０〜５０００ｃｍ／分、好ましくは１０００〜３０００ｃｍ／分に調整するのが良い。すなわちこの速度を上記特定範囲内に調整する場合には、アルミニウム素管（１０）の外表面を効率良く確実に拭き取ることができる。換言すれば、この速度が遅過ぎる場合には、拭き取りに必要な時間が長くなり、拭き取り効率の低下を来すおそれがあり、好ましくない。逆に速過ぎる場合には、拭き取りむらが生じて、アルミニウム素管（１０）の外表面を均等にバランス良く拭き取るのが困難になり、異物を確実に除去できないおそれがあり、好ましくない。
【０１０３】
また、本実施形態において引抜加工は、１段もしくは２段で行い、面積減少率は１０％以上に調整される。さらに引抜速度は、特に限定されるものではないが、好ましくは５〜５０ｍ／分に調整するのが良い。
【０１０４】
なお上記実施形態においては、押付ローラを両側に２個ずつ計４個設ける場合を例に挙げて説明したが、本発明においては、押付ローラの設置数は限定されるものではなく、２個以上であれば良い。もっともアルミニウム素管の曲がり矯正をより確実に行うためには、３個以上設けるのが良い。
【０１０５】
さらに押付ローラユニットにおける押付ローラ設置数も、２個に限定されるものではなく、１個でも３個以上であっても良い。
【０１０６】
さらに言うまでもなく、押付ローラユニットは、アルミニウム素管の左右両側位置に配置するだけに限られず、上下位置に配置するようにしても良い。
【０１０７】
また上記実施形態においては、押付体（拭き取り部材）をアルミニウム素管に対し軸心方向に沿って移動させて、拭き取り動作を行うように構成しているが、それだけに限られず、本発明においては、押付体（拭き取り部材）に対し、アルミニウム素管を軸心方向に移動させたり、あるいは押付体（拭き取り部材）およびアルミニウム素管をともに、軸心方向に移動させて、拭き取り動作を行うようにしても良い。
【実施例】
【０１０８】
以下、本発明に関連した実施例について説明する。
【０１０９】
熱間押出加工によって形成された外径３１ｍｍのアルミニウム押出管を、長さ２０００ｍｍに切断してアルミニウム素管を製造し、以下の条件の下で、アルミニウム素管に対し拭き取り処理を行った。
【０１１０】
まず拭き取り処理を行うための装置としては、上記図２〜５に示す実施形態の拭き取り装置と同様な装置を用いた。
【０１１１】
さらに拭き取り部材（７０）としては、ワイピングクロス（カネボウ合繊株式会社製の「ベリーマ（商品名）」）からなる幅８０ｍｍのテープ状のものを用いた。さらにアルミニウム素管の回転速度を、４００ｒｐｍ、拭き取りヘッドの移動速度を１５０ｍｍ／秒、押付ローラ（６０）の素管（１０）に対する接触圧を、０．１〜０．２Ｎ／ｃｍ2 に設定した。
【０１１２】
以上の条件で、多数本のアルミニウム素管に対し順次拭き取り処理を行い、その中から無作為に抽出した３０本のアルミニウム素管をサンプル（No．１〜３０）として、拭き取り前の素管曲がり具合（ｍｍ）と、拭き取り後の素管曲がり具合（ｍｍ）とを、間隔２４００ｍｍで２点支持し、回転させた時の中央のフレの大きさ測定した。その結果を表１に示す。
【０１１３】
【表１】
2008009124.tif 000003
【０１１４】
表１から明らかなように、多くのサンプルにおいて、拭き取り前の素管曲がり具合に比べて、拭き取り後の素管曲がり具合が小さくなっているのが判る。特に表１の平均値や標準偏差から明らかなように、拭き取り前の素管曲がり具合に比べて、拭き取り後の素管曲がり具合が小さくなっている。従って、本発明の装置の拭き取りによって、素管曲がりを確実に矯正できることが明瞭に理解できる。
【０１１５】
また図６に示すように、上記各サンプルにおける拭き取り前の素管曲がり具合と、拭き取り後の素管曲がり具合との関係をグラフで表示した。同グラフから明らかなように、ほとんどのサンプル（素管）が、拭き取り前後で素管曲がり具合に変化のない場合の直線（ｙ＝ｘ）よりも下側（右側）に配置されている。従って素管曲がりが矯正されているのが明瞭である。中でも特に、拭き取り前の曲がり具合が比較的大きいもの（２ｍｍ以上のもの）については、ほぼ全てのサンプルが拭き取り後において曲がりが小さくなっており、効果的に素管の曲がりを矯正できるものであるのことが判る。
【産業上の利用可能性】
【０１１６】
この発明のアルミニウム管の製造方法は、複写機、レーザービームプリンタ、ファクシミリ等の電子写真装置における感光ドラムなどを製造する際に適用することができる。
【図面の簡単な説明】
【０１１７】
【図１】この発明の実施形態であるアルミニウム管の製造手順を示す工程図である。
【図２】上記実施形態である製造方法に適用された拭き取り装置を概略的に示す平面図である。
【図３】上記拭き取り装置の拭き取りヘッド周辺をローラ開放状態で示す正面図である。
【図４】上記拭き取り装置の拭き取りヘッド周辺をローラ閉塞状態で示す正面図である。
【図５】上記拭き取りヘッドの片側の拭き取り機構を概略的に示す斜視図である。
【図６】上記拭き取り装置により拭き取り前後の素管曲がり量の関係を示すグラフである。
【図７】本発明の要旨を逸脱するアルミニウム素管の拭き取り方法を示す正面図である。
【符号の説明】
【０１１８】
７…供給ロール
１０…アルミニウム素管
６０…押付ローラ
７０…拭き取り部材
７１…心棒
【図１】
2008009124.tif 000004
【図２】
2008009124.tif 000005
【図３】
2008009124.tif 000006
【図４】
2008009124.tif 000007
【図５】
2008009124.tif 000008
【図６】
2008009124.tif 000009
【図７】
2008009124.tif 000010